(57)【要約】  本発明は、（Ｓ１）ポリオレフィン、希釈剤、開始剤及び炭素−炭素二重結合基含有アルコキシシランを押出機に投入及び混合した後、押出してシラングラフトされたポリオレフィン組成物を製造する段階と、（Ｓ２）前記押出されたシラングラフトされたポリオレフィン組成物をシート状に成形及び延伸する段階と、（Ｓ３）前記延伸されたシートを架橋触媒が含まれている抽出水槽に入れて希釈剤を抽出して水架橋する段階と、（Ｓ４）前記水架橋された結果物を熱固定する段階とを含む、架橋ポリオレフィン分離膜の製造方法及び架橋ポリオレフィン分離膜に関する。本発明は、前記製造方法によってメルトダウン温度が高く、かつ、熱収縮率が改善された分離膜を提供することができる。【特許請求の範囲】
【請求項１】
（Ｓ１）ポリオレフィン、希釈剤、開始剤及び炭素−炭素二重結合基含有アルコキシシランを押出機に投入及び混合した後、押出してシラングラフトされたポリオレフィン組成物を製造する段階と、
（Ｓ２）前記押出されたシラングラフトされたポリオレフィン組成物をシート状に成形及び延伸する段階と、
（Ｓ３）前記延伸されたシートを架橋触媒が含まれている抽出水槽に入れて希釈剤を抽出して水架橋する段階と、
（Ｓ４）前記水架橋された結果物を熱固定する段階とを含む、架橋ポリオレフィン分離膜の製造方法。
【請求項２】
前記抽出水槽が水及び抽出溶媒を含む、請求項１に記載の架橋ポリオレフィン分離膜の製造方法。
【請求項３】
前記抽出溶媒が有機溶媒である、請求項２に記載の架橋ポリオレフィン分離膜の製造方法。
【請求項４】
前記抽出水槽がアルコールをさらに含む、請求項２に記載の架橋ポリオレフィン分離膜の製造方法。
【請求項５】
前記水とアルコールとの重量比が９５：５〜８０：２０である、請求項４に記載の架橋ポリオレフィン分離膜の製造方法。
【請求項６】
前記アルコールが、メタノール、エタノール、プロパノール、イソプロピルアルコール、ブタノール、ペンタノール、ヘキサノール、またはこれらのうち２以上の混合物を含む、請求項４に記載の架橋ポリオレフィン分離膜の製造方法。
【請求項７】
前記抽出水槽の温度が４０℃以上である、請求項１に記載の架橋ポリオレフィン分離膜の製造方法。
【請求項８】
前記炭素−炭素二重結合基含有アルコキシシランの含量が、前記ポリオレフィン及び希釈剤の合計１００重量部を基準にして０．０１〜１．０重量部であり、
前記開始剤の含量が、前記炭素−炭素二重結合基含有アルコキシシラン１００重量部を基準にして０．１〜５．０重量部である、請求項１に記載の架橋ポリオレフィン分離膜の製造方法。
【請求項９】
前記熱固定の温度が１２０〜１５０℃である、請求項１に記載の架橋ポリオレフィン分離膜の製造方法。
【請求項１０】
前記炭素−炭素二重結合基含有アルコキシシランが、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上を含む、請求項１に記載の架橋ポリオレフィン分離膜の製造方法。
【請求項１１】
前記架橋触媒が、ジブチル錫ジラウレート、ジブチル錫ジアセテート、酢酸第一錫、カプリル酸第一錫、ナフテン酸亜鉛、カプリル酸亜鉛、ナフテン酸コバルト、エチルアミン、ジブチルアミン、ヘキシルアミン、ピリジン、硫酸、塩酸、トルエンスルホン酸、酢酸、ステアリン酸、マレイン酸、またはこれらのうち２以上の混合物を含む、請求項１に記載の架橋ポリオレフィン分離膜の製造方法。
【請求項１２】
前記架橋触媒の含量が、前記炭素−炭素二重結合基含有アルコキシシラン１００重量部を基準にして０．１〜１０重量部である、請求項１に記載の架橋ポリオレフィン分離膜の製造方法。
【請求項１３】
前記（Ｓ２）段階と前記（Ｓ３）段階との間に、前記延伸されたシート上に架橋触媒が含有された水分散液が塗布された間紙フィルムを配置する段階と、
前記（Ｓ３）段階で、希釈剤を抽出して前記間紙フィルムを除去する段階とをさらに含む、請求項１に記載の架橋ポリオレフィン分離膜の製造方法。
【請求項１４】
前記（Ｓ４）段階の後に、温度７０〜９０℃及び相対湿度７０〜９０％の条件下で、前記熱固定された結果物を水架橋する段階をさらに含む、請求項１に記載の架橋ポリオレフィン分離膜の製造方法。
【請求項１５】
ＭＤ方向及びＴＤ方向の熱収縮率（１２０℃／１時間）が下記数式１を満足する架橋ポリオレフィン分離膜：
ＭＤ＋ＴＤ≦１０％ … 数式１
数式１において、ＭＤは前記架橋ポリオレフィン分離膜のＭＤ方向熱収縮率、ＴＤは前記架橋ポリオレフィン分離膜のＴＤ方向熱収縮率をそれぞれ意味し、前記熱収縮率は下記数式２によって計算する。
熱収縮率＝（最初の長さ−１２０℃／１時間の熱収縮処理後の長さ）／（最初の長さ）×１００ … 数式２
【請求項１６】
前記分離膜がリチウム二次電池用である、請求項１５に記載の架橋ポリオレフィン分離膜。
【発明の詳細な説明】
【技術分野】
【０００１】
本発明は、架橋ポリオレフィン分離膜及びその製造方法に関する。
【０００２】
本出願は、２０１８年９月３日出願の韓国特許出願第１０−２０１８−０１０４８２７号に基づく優先権を主張し、当該出願の明細書及び図面に開示された内容は、すべて本出願に組み込まれる。
【背景技術】
【０００３】
近年、エネルギー貯蔵技術に対する関心が益々高まっている。携帯電話、カムコーダー及びノートパソコン、さらには電気自動車のエネルギーまで適用分野が拡がるとともに、電気化学素子の研究と開発に対する努力が益々具体化されている。電気化学素子はこのような面から最も注目されている分野であり、なかでも充放電可能な二次電池の開発には関心が集まっている。近年はこのような電池の開発において、容量密度及び比エネルギーを向上させるために新たな電極と電池の設計に関連する研究開発が行われている。
【０００４】
現在適用されている二次電池のうち１９９０年代初頭に開発されたリチウム二次電池は、水溶液電解液を使用するＮｉ−ＭＨ、Ｎｉ−Ｃｄ、硫酸−鉛電池などの従来の電池に比べて、作動電圧が高くてエネルギー密度が格段に高いという長所から脚光を浴びている。
【０００５】
このようなリチウム二次電池は、正極、負極、電解液、分離膜から構成され、なかでも分離膜には、正極と負極とを分離して電気的に絶縁させるための絶縁性、及び高い気孔度に基づいてリチウムイオンの透過性を高めるために高いイオン伝導度が求められる。
【０００６】
また、このような分離膜では、シャットダウン（ｓｈｕｔ ｄｏｗｎ）温度とメルトダウン（ｍｅｌｔ ｄｏｗｎ）温度との差が大きいと、分離膜を含むリチウム二次電池の安全性が確保される。両者の間隔を広げるためには、シャットダウン温度は減少する方向に、メルトダウン温度は増加する方向に調節しなければならない。
【０００７】
メルトダウン温度を高める方法としては、架橋ポリオレフィン多孔性膜を用いる方法がある。しかし、このように架橋を通じてメルトダウン温度を増加させる場合、形成された分離膜の３次元網状構造のため、高温（約１００℃以上）で相互架橋引力または内部応力が強く発生し、熱収縮率が高くなる問題がある。
【発明の概要】
【発明が解決しようとする課題】
【０００８】
本発明が解決しようとする課題は、メルトダウン温度が高く、かつ、熱収縮率が改善された架橋ポリオレフィン分離膜及びその製造方法を提供することである。
【課題を解決するための手段】
【０００９】
本発明の一態様は、下記具現例による架橋ポリオレフィン分離膜の製造方法を提供する。
【００１０】
第１具現例は、
（Ｓ１）ポリオレフィン、希釈剤、開始剤及び炭素−炭素二重結合基含有アルコキシシランを押出機に投入及び混合した後、押出してシラングラフトされたポリオレフィン組成物を製造する段階と、
（Ｓ２）前記押出されたシラングラフトされたポリオレフィン組成物をシート状に成形及び延伸する段階と、
（Ｓ３）前記延伸されたシートを架橋触媒が含まれている抽出水槽に入れて希釈剤を抽出して水架橋する段階と、
（Ｓ４）前記水架橋された結果物を熱固定する段階とを含む、架橋ポリオレフィン分離膜の製造方法に関する。
【００１１】
第２具現例は、第１具現例において、
前記抽出水槽が水及び抽出溶媒を含む、架橋ポリオレフィン分離膜の製造方法に関する。
【００１２】
第３具現例は、第２具現例において、
前記抽出水槽がアルコールをさらに含む、架橋ポリオレフィン分離膜の製造方法に関する。
【００１３】
第４具現例は、第３具現例において、
前記水とアルコールとの重量比が９５：５〜８０：２０である、架橋ポリオレフィン分離膜の製造方法に関する。
【００１４】
第５具現例は、第３具現例において、
前記アルコールが、メタノール、エタノール、プロパノール、イソプロピルアルコール、ブタノール、ペンタノール、ヘキサノール、またはこれらのうち２以上の混合物を含む、架橋ポリオレフィン分離膜の製造方法に関する。
【００１５】
第６具現例は、第１〜第５具現例のうちいずれか一具現例において、
前記抽出水槽の温度が４０℃以上である、架橋ポリオレフィン分離膜の製造方法に関する。
【００１６】
第７具現例は、第１〜第６具現例のうちいずれか一具現例において、
前記炭素−炭素二重結合基含有アルコキシシランの含量が前記ポリオレフィン及び希釈剤の合計１００重量部を基準にして０．０１〜１．０重量部であり、
前記開始剤の含量が前記炭素−炭素二重結合基含有アルコキシシラン１００重量部を基準にして０．１〜５．０重量部である、架橋ポリオレフィン分離膜の製造方法に関する。
【００１７】
第８具現例は、第１〜第７具現例のうちいずれか一具現例において、
前記熱固定の温度が１２０〜１５０℃である、架橋ポリオレフィン分離膜の製造方法に関する。
【００１８】
第９具現例は、第１〜第８具現例のうちいずれか一具現例において、
前記炭素−炭素二重結合基含有アルコキシシランが、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上を含む、架橋ポリオレフィン分離膜の製造方法に関する。
【００１９】
第１０具現例は、第１〜第９具現例のうちいずれか一具現例において、
前記架橋触媒が、ジブチル錫ジラウレート、ジブチル錫ジアセテート、酢酸第一錫、カプリル酸第一錫、ナフテン酸亜鉛、カプリル酸亜鉛、ナフテン酸コバルト、エチルアミン、ジブチルアミン、ヘキシルアミン、ピリジン、硫酸、塩酸、トルエンスルホン酸、酢酸、ステアリン酸、マレイン酸、またはこれらのうち２以上の混合物を含む、架橋ポリオレフィン分離膜の製造方法に関する。
【００２０】
第１１具現例は、第１〜第１０具現例のうちいずれか一具現例において、
前記架橋触媒の含量が、前記炭素−炭素二重結合基含有アルコキシシラン１００重量部を基準にして０．１〜１０重量部である、架橋ポリオレフィン分離膜の製造方法に関する。
【００２１】
第１２具現例は、第１〜第１１具現例のうちいずれか一具現例において、
前記（Ｓ２）段階と前記（Ｓ３）段階との間に、前記延伸されたシート上に架橋触媒が含有された水分散液が塗布された間紙フィルム（ｉｎｔｅｒｌｅａｖｉｎｇ ｆｉｌｍ）を配置する段階と、
前記（Ｓ３）段階で、希釈剤を抽出して前記間紙フィルムを除去する段階とをさらに含む、架橋ポリオレフィン分離膜の製造方法に関する。
【００２２】
第１３具現例は、第１〜第１２具現例のうちいずれか一具現例において、
前記（Ｓ４）段階の後に、温度７０〜９０℃及び相対湿度７０〜９０％の条件下で、前記熱固定された結果物を水架橋する段階をさらに含む、架橋ポリオレフィン分離膜の製造方法に関する。
【００２３】
本発明の他の一態様は、下記具現例による架橋ポリオレフィン分離膜を提供する。
【００２４】
第１４具現例は、
ＭＤ方向（ｍａｃｈｉｎｅ ｄｉｒｅｃｔｉｏｎ）及びＴＤ方向（ｔｒａｎｓｖｅｒｓｅ ｄｉｒｅｃｔｉｏｎ）の熱収縮率（１２０℃／１時間）が下記数式１を満足する架橋ポリオレフィン分離膜に関する。
ＭＤ＋ＴＤ≦１０％ … 数式１
数式１において、ＭＤは前記架橋ポリオレフィン分離膜のＭＤ方向熱収縮率、ＴＤは前記架橋ポリオレフィン分離膜のＴＤ方向熱収縮率をそれぞれ意味し、
前記熱収縮率は下記数式２によって計算される。
熱収縮率＝（最初の長さ−１２０℃／１時間の熱収縮処理後の長さ）／（最初の長さ）×１００ … 数式２
【００２５】
第１５具現例は、第１４具現例において、
前記分離膜がリチウム二次電池用である、架橋ポリオレフィン分離膜に関する。
【発明の効果】
【００２６】
本発明の一態様による架橋ポリオレフィン分離膜の製造方法は、希釈剤抽出工程と水架橋工程とを同時に行い、その後、前記水架橋された結果物を熱固定することで、メルトダウン温度が高く、かつ、熱収縮率が改善された架橋ポリオレフィン分離膜及びその製造方法を提供することができる。
【発明を実施するための形態】
【００２７】
以下、本発明を詳しく説明する。本明細書及び特許請求の範囲に使用された用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２８】
本明細書の全体において、ある部分が他の部分と「連結」されるとするとき、これは「直接的な連結」だけではなく、他の素子を介在した「間接的な連結」も含む。また、「連結」とは、物理的連結だけでなく、電気化学的連結も含む。
【００２９】
本明細書の全体において、ある部分が他の構成要素を「含む」とは、特に言及しない限り、他の構成要素を除くのではなく、他の構成要素をさらに含み得ることを意味する。
【００３０】
また、本明細書で使用される「含む」とは、言及した形状、数値、段階、動作、部材、要素及び／またはこれらのグループの存在を特定するものであって、一つ以上の他の形状、数字、動作、部材、要素及び／またはグループの存在または付加を排除するものではない。
【００３１】
本明細書の全体で使われる用語「約」、「実質的に」などは、言及された意味に固有の製造及び物質許容誤差が提示されるとき、その数値でまたはその数値に近接した意味として使われ、本願の理解を助けるために正確又は絶対的な数値が言及された開示内容を非良心的な侵害者が不当に利用することを防止するために使われる。
【００３２】
本明細書の全体において、マーカッシュ形式の表面に含まれた「これらの組合せ」との用語は、マーカッシュ形式の表現に記載された構成要素からなる群より選択される一つ以上の混合または組合せを意味するものであって、記載された構成要素からなる群より選択される一つ以上を含むことを意味する。
【００３３】
本明細書の全体において、「Ａ及び／またはＢ」との記載は「Ａ、Ｂまたはこれら全て」を意味する。
【００３４】
本発明は、架橋ポリオレフィン分離膜及びその製造方法に関する。
【００３５】
リチウム二次電池に使用される分離膜は、シャットダウン温度とメルトダウン温度との差が大きいと優れた安全性を有する。このとき、両者の間隔を広げるためには、シャットダウン温度は減少する方向に、メルトダウン温度は増加する方向に調節しなければならない。
【００３６】
そこで、本発明者らは、より高いメルトダウン温度を有する分離膜を製造するため、架橋ポリオレフィン多孔性膜を用いた。本発明者らは、シラングラフト反応が行われたポリオレフィンを熱固定した後、水架橋工程を行う場合、従来の架橋ポリオレフィン多孔性膜では熱収縮率が増加する問題を見つけた。具体的には、水架橋による３次元網状構造によって高温（約１００℃）以上で内部応力が強く働くようになる。これによって、水架橋の前に行った熱固定による効果が衰え、高温における熱収縮率が非常に高くなる。すなわち、熱固定後に水架橋を行うことで多孔性膜の物性が変わったため、熱固定の効果が弱化しで熱収縮率が増加する問題を見つけた。
【００３７】
本発明者らはこのような問題点に着目し、希釈剤の抽出と水架橋とを同時に行い、その後前記水架橋された結果物を熱固定することで、熱収縮率が改善された架橋ポリオレフィン分離膜及びその製造方法を提供する。
【００３８】
本発明の一態様による架橋ポリオレフィン分離膜の製造方法は、
（Ｓ１）ポリオレフィン、希釈剤、開始剤及び炭素−炭素二重結合基含有アルコキシシランを押出機に投入及び混合した後、押出してシラングラフトされたポリオレフィン組成物を製造する段階と、
（Ｓ２）前記押出されたシラングラフトされたポリオレフィン組成物をシート状に成形及び延伸する段階と、
（Ｓ３）前記延伸されたシートを架橋触媒が含まれている抽出水槽に入れて希釈剤を抽出して水架橋する段階と、
（Ｓ４）前記水架橋された結果物を熱固定する段階とを含む。
【００３９】
従来の工程では、希釈剤を抽出して製造した多孔性膜を先に熱固定し、その後水架橋反応を行って架橋ポリオレフィン分離膜を製造した。しかし、このような方法は、熱固定を通じて熱履歴を提供する効果が、熱固定後に水架橋を行うことによって無くなってしまい高い熱収縮率を有するようになるという問題がある。すなわち、熱固定の後に水架橋を経ながら多孔性膜の物性が変わるため、水架橋前に行った熱固定の効果が低い。
【００４０】
しかし、本発明は、このような問題点に着目して希釈剤の抽出と水架橋とを同時に行い、その後に前記水架橋された結果物を熱固定することで、熱収縮率が改善された架橋ポリオレフィン分離膜及びその製造方法を提供することができる。
【００４１】
以下、本発明による分離膜の製造方法を具体的に説明する。
【００４２】
まず、ポリオレフィン、希釈剤、開始剤及び炭素−炭素二重結合基含有アルコキシシランを押出機に投入及び混合した後、押出してシラングラフトされたポリオレフィン組成物を製造する（Ｓ１）。
【００４３】
本発明の具体的な一実施形態において、前記ポリオレフィンは、ポリエチレン；ポリプロピレン；ポリブチレン；ポリペンテン；ポリヘキセン；ポリオクテン；エチレン、プロピレン、ブテン、ペンテン、４−メチルペンテン、ヘキセン及びオクテンのうち２種以上の共重合体；またはこれらの混合物であり得る。
【００４４】
特に、前記ポリエチレンとしては、低密度ポリエチレン（ＬＤＰＥ）、線状低密度ポリエチレン（ＬＬＤＰＥ）、高密度ポリエチレン（ＨＤＰＥ）などがあり、なかでも結晶度が高くて樹脂の溶融点が高い高密度ポリエチレンが最も望ましい。
【００４５】
本発明の具体的な一実施形態において、前記シラングラフトされたポリオレフィンは、ポリエチレン；ポリプロピレン；ポリブチレン；ポリペンテン；ポリヘキセン；ポリオクテン；エチレン、プロピレン、ブテン、ペンテン、４−メチルペンテン、ヘキセン及びオクテンのうち２種以上の共重合体；またはこれらの混合物であり得る。
【００４６】
特に、前記ポリエチレンとしては、低密度ポリエチレン（ＬＤＰＥ）、線状低密度ポリエチレン（ＬＬＤＰＥ）、高密度ポリエチレン（ＨＤＰＥ）などがあり、なかでも結晶度が高くて樹脂の溶融点が高い高密度ポリエチレンが最も望ましい。
【００４７】
本発明の具体的な一実施形態において、前記ポリオレフィンの重量平均分子量は２００，０００〜１，０００，０００、２２０，０００〜７００，０００または２５０，０００〜５００，０００であり得る。本発明では、２００，０００〜１，０００，０００の重量平均分子量を有する高分子量のポリオレフィンを分離膜製造の出発物質として使用することで、分離膜フィルムの均一性及び製膜工程性を確保しながら、最終的に強度及び耐熱性に優れた分離膜を得ることができる。
【００４８】
本発明の具体的な一実施形態において、前記希釈剤は、湿式分離膜の製造に一般に使用される液体または固体パラフィンオイル、ワックス、大豆油などを使用することができる。
【００４９】
本発明の具体的な一実施形態において、前記希釈剤としては、ポリオレフィンと液−液相分離可能な希釈剤も使用可能であり、例えば、ジブチルフタレート、ジヘキシルフタレート、ジオクチルフタレートなどのフタル酸エステル類；ジフェニルエーテル、ベンジルエーテルなどの芳香族エーテル類；パルミチン酸、ステアリン酸、オレイン酸、リノール酸、リノレン酸などの炭素数１０〜２０の脂肪酸類；パルミチン酸アルコール、ステアリン酸アルコール、オレイン酸アルコールなどの炭素数１０〜２０の脂肪酸アルコール類；パルミチン酸モノ−、ジ−またはトリエステル、ステアリン酸モノ−、ジ−またはトリエステル、オレイン酸モノ−、ジ−またはトリエステル、リノール酸モノ−、ジ−またはトリエステルなどの、脂肪酸基の炭素数が４〜２６である飽和及び不飽和脂肪酸、若しくは、不飽和脂肪酸の二重結合がエポキシで置換された１個または２個以上の脂肪酸が、ヒドロキシ基が１〜８個であって炭素数が１〜１０であるアルコールとエステル結合された脂肪酸エステル類；であり得る。
【００５０】
前記希釈剤は、上述した成分を単独または２種以上含む混合物で使用することができる。
【００５１】
本発明の具体的な一実施形態において、前記希釈剤の含量は、前記ポリオレフィンの含量１００重量部を基準にして１００〜３５０重量部、１２５〜３００重量部または１５０〜２５０重量部であり得る。希釈剤の総含量が上記の数値範囲を満足する場合、ポリオレフィン含量が多いことによる、気孔度が減少し気孔のサイズが小さくなって気孔同士で相互連結されず透過度が大幅に低下し、ポリオレフィン組成物の粘度が上がって押出負荷が上昇し加工が困難であるという問題を減少させることができ、ポリオレフィン含量が少ないことによる、ポリオレフィンと希釈剤との混練性が低下してポリオレフィンが希釈剤に熱力学的に混練されず、ゲル形態で押出されることで生じる延伸時の破断及び厚さのバラツキなどの問題を減少させることができる。
【００５２】
本発明の具体的な一実施形態において、炭素−炭素二重結合基含有アルコキシシランは、シラン架橋反応を起こす架橋剤であって、ビニル基によってポリオレフィンにグラフトされ、アルコキシ基によって水架橋反応が行われてポリオレフィンを架橋させる役割をする。
【００５３】
本発明の具体的な一実施形態において、下記化学式１で表される化合物を含むことができる。
【００５４】
【化１】
2021503163.tif 000002
【００５５】
化学式１において、前記Ｒ１、Ｒ２及びＲ３は、それぞれ独立的に、炭素数１〜１０のアルコキシ基または炭素数１〜１０のアルキル基であり、このとき、前記Ｒ１、Ｒ２及びＲ３のうち少なくとも一つはアルコキシ基であり、
前記Ｒはビニル基、アクリルオキシ基、メタクリルオキシ基、または炭素数１〜２０のアルキル基であり、このとき、前記アルキル基の少なくとも一つの水素がビニル基、アクリル基、アクリルオキシ基、メタクリルオキシ基またはメタクリル基で置換される。
【００５６】
一方、前記Ｒは、追加的に、アミノ基、エポキシ基またはイソシアネート基をさらに含むことができる。
【００５７】
本発明の具体的な一実施形態において、炭素−炭素二重結合基含有アルコキシシランは、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシランまたはこれらのうち少なくとも２以上を含むことができる。
【００５８】
本発明の具体的な一実施形態において、前記炭素−炭素二重結合基含有アルコキシシランの含量は、ポリオレフィン及び希釈剤の合計１００重量部を基準にして０．０１〜１重量部または０．０５〜０．７重量部であり得る。前記炭素−炭素二重結合基含有アルコキシシランの含量が上記の数値範囲を満足する場合、シランの含量が少なくてグラフト率が低下し架橋度が低下するか、または、シラン含量が多くて未反応シランが残存し押出シートの外観が不良になる問題などを防止することができる。
【００５９】
本発明の具体的な一実施形態において、前記開始剤は、ラジカルの生成が可能な開始剤であれば制限なく使用可能である。前記開始剤の非制限的な例としては、２，５−ジメチル−２，５−ジ（ｔｅｒｔ−ブチルペルオキシ）ヘキサン（ＤＨＢＰ）、ベンゾイルペルオキシド、アセチルペルオキシド、ジラウリルペルオキシド、ジ−ｔｅｒｔ−ブチルペルオキシド、ジクミルペルオキシド、クミルペルオキシド、過酸化水素、過硫酸カリウムなどが挙げられる。
【００６０】
本発明の具体的な一実施形態において、前記開始剤の含量は、前記炭素−炭素二重結合基含有アルコキシシラン１００重量部を基準にして、０．１〜５重量部、０．５〜４重量部または１〜２重量部であり得る。前記開始剤の含量が上記の数値範囲を満足する場合、開始剤の含量が低くてシラングラフト率が低下するか、または、開始剤の含量が多くて押出機内でポリオレフィン同士が架橋する問題を防止することができる。
【００６１】
本発明の具体的な一実施形態において、前記シラングラフトされたポリオレフィン組成物は、必要に応じて、界面活性剤、酸化安定剤、ＵＶ安定剤、帯電防止剤、核形成剤（ｎｕｃｌｅａｔｉｎｇ ａｇｅｎｔ）などの特定機能を向上させるための一般的な添加剤をさらに含むことができる。
【００６２】
次いで、前記反応押出されたシラングラフトされたポリオレフィン組成物をシート状に成形及び延伸する（Ｓ２）。
【００６３】
例えば、反応押出されたシラングラフトされたポリオレフィン組成物をＴ−ダイなどが取り付けられた押出機などを用いて押出した後、水冷、空冷式を用いた一般的なキャスティングあるいはカレンダリング方法を使用して冷却押出物を形成することができる。
【００６４】
本発明の具体的な一実施形態において、上記のように延伸する段階を経ることで改善された機械的強度及び突刺し強度を有する分離膜を提供することができる。
【００６５】
本発明の具体的な一実施形態において、前記延伸は、ロール方式またはテンター方式の逐次または同時延伸で行うことができる。前記延伸比は、縦方向及び横方向でそれぞれ３倍以上、または４倍〜１０倍であり得る。延伸比が上記の数値範囲を満足する場合、一方向の配向が十分ではなく、同時に、縦方向と横方向との間の物性均衡が崩れて引張強度及び突刺し強度が低下するという問題を防止することができる。また、総延伸比が上記の数値範囲を満足すると、未延伸または気孔が形成されない問題を防止することができる。
【００６６】
本発明の具体的な一実施形態において、前記延伸温度は使用されたポリオレフィンの融点、希釈剤の濃度及び種類によって変わり得る。
【００６７】
本発明の具体的な一実施形態において、例えば、使用されたポリオレフィンがポリエチレンであり、希釈剤が液体パラフィンである場合、前記延伸温度は、縦延伸（ＭＤ）の場合７０〜１６０℃、９０〜１４０℃または１００〜１３０℃であり得、横延伸（ＴＤ）の場合９０〜１８０℃、１１０〜１６０℃または１２０〜１５０℃であり得る。
【００６８】
前記延伸温度が上記の数値範囲を満足する場合、前記延伸温度が低いことによる、軟質性がなくて破断が起きるかまたは未延伸が起きる問題を防止でき、延伸温度が高いために発生する部分的な過延伸または物性差を防止することができる。
【００６９】
その後、前記延伸されたシートを架橋触媒が含まれている抽出水槽に入れて希釈剤を抽出して水架橋する（Ｓ３）。
【００７０】
本発明は、熱固定の後に水架橋を行うことで多孔性膜の物性が変わることを防止するため、水架橋を先に行った後、熱固定を行う。このとき、水架橋を最大に進行させた状態で熱固定を行えば、最終的な多孔性膜の物性は変わらない状態で熱履歴を受けるようになり、熱収縮率を改善することができる。
【００７１】
本発明の具体的な一実施形態において、前記抽出水槽は水及び抽出溶媒を含むものである。本発明において、架橋触媒は前記抽出水槽内の抽出溶媒に溶解され得る。本発明において、架橋触媒は前記抽出水槽内の水に溶解され得る。本発明による抽出水槽内では、シラングラフトされたポリオレフィン組成物内の−Ｓｉ−Ｏ−ＣＨ３基が水と加水分解反応して−Ｓｉ−ＯＨで置換され得る。
【００７２】
本発明の具体的な一実施形態において、前記抽出水槽は２層に区分され得る。具体的には、比重の高い抽出溶媒が下層に位置し、水が上層に位置し得る。水が抽出溶媒に比べて上層に位置することによって抽出溶媒の揮発を防止することができる。
【００７３】
本発明では、架橋触媒が含まれている抽出水槽内で希釈剤の抽出によって多孔性膜の形成と同時に水架橋反応が起きる。具体的には、抽出水槽内の抽出溶媒層において、シラングラフトされたポリオレフィン組成物内に存在する希釈剤が除去され、同時に除去された希釈剤のサイトは架橋触媒で置換される。その後、前記架橋触媒を含むシラングラフトされた組成物が、抽出水槽内の上層に存在する水と反応して水架橋反応を起こす。
【００７４】
本発明の具体的な一実施形態において、前記架橋触媒は、前記炭素−炭素二重結合基含有アルコキシシラン１００重量部を基準にして０．１〜１０重量部または０．５〜２重量部で存在し得る。
【００７５】
本発明の具体的な一実施形態において、前記抽出水槽はアルコールをさらに含むことができる。前記アルコールは、Ｓｉ−Ｏ−ＣＨ３と直接反応はしないが、架橋触媒を溶解させることができる。
【００７６】
本発明の具体的な一実施形態において、前記水とアルコールとの重量比は９５：５〜８０：２０または９０：１０〜８５：１５であり得る。上記の数値範囲で架橋触媒がより容易に溶解され、抽出溶媒の揮発を防止することができる。
【００７７】
本発明の具体的な一実施形態において、前記アルコールは、メタノール、エタノール、プロパノール、イソプロピルアルコール、ブタノール、ペンタノール、ヘキサノール、またはこれらのうち２以上の混合物を含むことができる。
【００７８】
前記抽出水槽の温度は、４０℃以上、４５℃以上、または５０℃以上であり得る。本発明においては、抽出水槽内に架橋触媒が存在するだけでも水架橋反応は行われ得る。ただし、上記のように抽出水槽の温度を４０℃以上に制御すると、水分子の反応速度が速くなって水架橋反応をより速めることができる。
【００７９】
本発明において、前記架橋触媒はシラン架橋反応を促進させるために添加されるものである。
【００８０】
本発明の具体的な一実施形態において、前記架橋触媒は、錫、亜鉛、鉄、鉛、コバルトなどの金属のカルボン酸塩、有機塩基、無機酸または有機酸を使用することができる。前記架橋触媒の非制限的な例として、前記金属のカルボン酸塩としてはジブチル錫ジラウレート、ジブチル錫ジアセテート、酢酸第一錫、カプリル酸第一錫、ナフテン酸亜鉛、カプリル酸亜鉛、ナフテン酸コバルトなどがあり、前記有機塩基としてはエチルアミン、ジブチルアミン、ヘキシルアミン、ピリジンなどがあり、前記無機酸としては硫酸、塩酸などがあり、前記有機酸としてはトルエンスルホン酸、酢酸、ステアリン酸、マレイン酸などがあり得る。また、前記架橋触媒は、これらを単独でまたは２以上を混合して使用することができる。
【００８１】
本発明の具体的な一実施形態において、前記架橋触媒の含量は、前記炭素−炭素二重結合基含有アルコキシシラン１００重量部を基準にして０．１〜１０重量部、０．５〜５重量部、または１〜２重量部であり得る。前記架橋触媒の含量が上記の数値範囲を満足する場合、所望の水準のシラン架橋反応が起き、リチウム二次電池内での望まない副反応が起きない。また、架橋触媒が無駄使いになるなどの費用的な問題が生じない。
【００８２】
本発明の具体的な一実施形態において、前記多孔性膜から抽出溶媒を使用して希釈剤を抽出し、前記多孔性膜を乾燥することができる。
【００８３】
本発明の具体的な一実施形態において、前記抽出溶媒は有機溶媒であり得る。
【００８４】
例えば、前記抽出溶媒は、前記希釈剤を抽出できるものであれば特に制限されないが、抽出効率が高くて乾燥が速いメチルエチルケトン、メチレンクロライド、ヘキサンなどが適切である。
【００８５】
本発明の具体的な一実施形態において、前記抽出方法は、浸漬（ｉｍｍｅｒｓｉｏｎ）方法、溶剤スプレー（ｓｏｌｖｅｎｔ ｓｐｒａｙ）方法、超音波（ｕｌｔｒａｓｏｎｉｃ）法などの一般的なすべての溶媒抽出方法を単独でまたは複合的に使用することができる。抽出処理後の残留希釈剤の含量は、１重量％以下であることが望ましい。残留希釈剤の含量が１重量％を超過すると、物性が低下して多孔性膜の透過度が減少する。残留希釈剤の含量は抽出温度と抽出時間の影響を受ける。希釈剤と有機溶媒との溶解度を増加させるため、抽出温度は高いことが望ましいが、有機溶媒の沸騰による安全性の問題を考慮すると４０℃以下であることが望ましい。前記抽出温度が希釈剤の凝固点以下であれば、抽出効率が大幅に低下するため、希釈剤の凝固点よりは高くなければならない。
【００８６】
また、抽出時間は、製造される多孔性膜の厚さによって異なるが、厚さが５〜１５μｍである多孔性膜の場合は２〜４分が適切である。
【００８７】
本発明は、上述したように、希釈剤の抽出と同時に水架橋を行うことができる。このとき、前記多孔性膜は、抽出の後、水架橋が１０％以上行われたものであり得る。本発明では、希釈剤の抽出と水架橋とが同時に行われるため、別途の水架橋工程を必要としない。それによって、コスト、時間などの経済的な面で有利である。また、熱固定後に水架橋を行うと、相互の引力によって分離膜の幅方向にしわが生じるが、本発明のように希釈剤の抽出と水架橋とが同時に行われる場合は、幅方向の収縮率が高くないため、しわが発生せずに平たい表面を有する分離膜を製造することができる。
【００８８】
その後、前記水架橋された結果物を熱固定する（Ｓ４）。
【００８９】
前記熱固定は、多孔性膜を固定して熱を加え、収縮しようとする多孔性膜を強制的に固定して残留応力を除去する段階である。
【００９０】
本発明においては、シラングラフトされたポリオレフィン組成物の成形及び延伸時に本来通りに戻ろうとする慣性を防止するため熱固定を行う。熱固定段階では、上述した応力を除去するため、延伸されたシートに熱を加えて所定程度溶融させて応力を除去する。
【００９１】
しかし、従来のように熱固定後に水架橋を行うと、従来の熱固定温度（例えば、１３０℃以下）では熱固定の後に架橋が行われることで高分子フィブリル内の分子の架橋によって応力が存在し、このような応力は弱い熱固定状態では解除できず、結果的に熱収縮率を高めるようになる。
【００９２】
一方、本発明では、熱固定の前段階で架橋及び高分子延伸応力を最大限に加えた後熱固定するため、熱収縮率の改善に効果的である。すなわち、従来のように単にポリオレフィンの主鎖にシランがグラフトされた状態と異なって、本発明ではポリオレフィンの主鎖にシランがグラフトされるだけでなく、ポリオレフィン内の架橋反応も起きた状態であるため、分離膜自体の溶融温度が熱固定の後に水架橋を行った場合に比べて高く、本発明で行う熱固定の温度（例えば、１３０℃以上）も高めることができる。これによって熱収縮率をさらに改善させることができる。
【００９３】
本発明の具体的な一実施形態において、前記ポリオレフィンがポリエチレンである場合、前記熱固定の温度は１２０〜１５０℃、１２３〜１３８℃または１２５〜１３３℃であり得る。ポリオレフィンがポリエチレンである場合、前記熱固定の温度が上記の数値範囲を満足すると、ポリオレフィン分子の再配列が起きて多孔性膜の残留応力を除去でき、部分的溶融による多孔性膜の気孔が詰まる問題を減少させることができる。
【００９４】
本発明の具体的な一実施形態において、前記熱固定の時間は、１０〜１２０秒、２０〜９０秒または３０〜６０秒であり得る。上記のような時間で熱固定する場合、ポリオレフィン分子の再配列が起きて多孔性膜の残留応力を除去でき、部分的溶融による多孔性膜の気孔が詰まる問題を減少させることができる。
【００９５】
本発明の具体的な一実施形態において、前記（Ｓ４）段階の後に、温度７０〜９０℃及び相対湿度７０〜９０％の条件下で、前記熱固定された結果物を水架橋する段階をさらに含むことができる。ただし、該段階は選択的であり、エイジングするための段階である。
【００９６】
本発明の具体的な一実施形態において、前記水架橋は６０〜１００℃、６５〜９５℃または７０〜９０℃で行うことができる。
【００９７】
本発明の具体的な一実施形態において、前記水架橋は湿度６０〜９５％で６〜５０時間行うことができる。
【００９８】
一方、本発明の具体的な一実施形態において、前記（Ｓ２）段階と前記（Ｓ３）段階との間に、前記延伸されたシート上に架橋触媒が含有された水分散液が塗布された間紙フィルムを配置する段階と、前記（Ｓ３）段階で、希釈剤を抽出して前記間紙フィルムを除去する段階とをさらに含むことができる。
【００９９】
本発明は、架橋触媒が所定量含まれた水分散液が塗布された間紙フィルムを（Ｓ２）段階によって延伸されたシート上に配置した後、一緒に巻き、その後希釈剤を抽出し、前記間紙フィルムを除去することで、多孔性膜の架橋を促進することができる。
【０１００】
上述したように間紙フィルムを配置すると、抽出の前に架橋反応が所定程度起き得る。また、抽出水槽内の触媒の濃度、温度、速度調節などの工程自由度を高めることができる。
【０１０１】
本発明の具体的な一実施形態において、前記間紙フィルムは、ポリエチレン、ポリプロピレン、ポリエチレンテレフタレート、ポリカーボネート、ポリブチレンテレフタレート、またはこれらのうち２以上の混合物を含むことができる。
【０１０２】
本発明の他の一態様によれば、下記の架橋ポリオレフィン分離膜を提供する。
【０１０３】
本発明の一態様は、ＭＤ方向及びＴＤ方向の熱収縮率（１２０℃／１時間）が下記数式１を満足する架橋ポリオレフィン分離膜である。
ＭＤ＋ＴＤ≦１０％ … 数式１
数式１において、ＭＤは前記架橋ポリオレフィン分離膜のＭＤ方向熱収縮率、ＴＤは前記架橋ポリオレフィン分離膜のＴＤ方向熱収縮率をそれぞれ意味し、前記熱収縮率は下記数式２によって計算される。
熱収縮率＝（最初の長さ−１２０℃／１時間の熱収縮処理後の長さ）／（最初の長さ）×１００ … 数式２
【０１０４】
上記のように本発明は架橋ポリオレフィン分離膜であって、高いメルトダウン温度を有する。さらに、本発明は、ＭＤ方向熱収縮率とＴＤ方向熱収縮率との和が１０％以下である分離膜であって、耐熱性の高い架橋ポリオレフィン分離膜を提供することができる。
【０１０５】
本発明の具体的な一実施形態において、前記分離膜はリチウム二次電池用であり得る。
【０１０６】
以下、本発明を具体的な実施例を挙げて詳しく説明する。しかし、本発明による実施例は多くの他の形態に変形され得、本発明の範囲が後述する実施例に限定されると解釈されてはならない。本発明の実施例は当業界で平均的な知識を持つ者に本発明をより完全に説明するために提供されるものである。
【０１０７】
実施例１
まず、押出機に、ポリオレフィンとして重量平均分子量３００，０００、融点１３５℃の高密度ポリエチレン（大韓油化製ＶＨ０３５）４８ｋｇ／ｈｒ、希釈剤として液体パラフィンオイル（極東油化製ＬＰ３５０Ｆ、６８ｃＳｔ）１１２ｋｇ／ｈｒを投入し混合した。このとき、前記ポリエチレンと希釈剤との重量比は３０：７０であった。一方、前記押出機に炭素−炭素二重結合基含有アルコキシシランとしてのビニルトリエトキシシランを、前記ポリオレフィン及び前記希釈剤の合計１００重量部を基準にして０．７重量部、開始剤としての２，５−ジメチル−２，５−ジ（ｔｅｒｔ−ブチルペルオキシ）ヘキサン（ＤＨＢＰ）を前記炭素−炭素二重結合基含有アルコキシシラン１００重量部を基準にして２重量部でさらに投入し混合した。その後、２００℃の温度条件で反応押出してシラングラフトされたポリエチレン組成物を製造した。
【０１０８】
製造されたシラングラフトされたポリエチレン組成物をＴ−ダイと冷却キャスティングロールを用いてシート状に成形した後、ＭＤ延伸後ＴＤ延伸のテンター式逐次延伸機で二軸延伸した。ＭＤ延伸比は５．５倍、ＴＤ延伸比は５．０倍にした。延伸温度はＭＤで１０５℃、ＴＤで１２５℃であった。
【０１０９】
前記延伸されたシートを架橋触媒としてジブチル錫ジラウレートが水分散している抽出水槽に入れ、メチレンクロライドを用いて前記希釈剤を抽出した。このとき、抽出水槽にはメチレンクロライド１４０ｋｇ、水１００ｋｇが含まれており、前記架橋触媒の含量は前記炭素−炭素二重結合基含有アルコキシシラン１００重量部を基準にして２重量部で添加した。抽出水槽の温度は７０℃であった。これによって、前記抽出水槽で希釈剤の抽出と同時に水架橋反応が起きた。
【０１１０】
その後、１２８℃で延伸比１．３倍から１．１倍に熱固定して多孔性膜を製造した。前記多孔性膜を８５℃、８５％の相対湿度条件で４８時間もう一回水架橋させ、厚さ１２μｍの架橋ポリエチレン分離膜を製造した。
【０１１１】
実施例２
以下の事項を除き、実施例１と同じ方法で架橋ポリオレフィン分離膜を製造した。
【０１１２】
前記延伸されたシートの一面に、架橋触媒であるジブチル錫ジラウレートが前記炭素−炭素二重結合基含有アルコキシシラン１００重量部を基準にして５重量部で含有された水分散液が塗布及び乾燥された間紙フィルム（ＰＥＴフィルム、５０μｍ）を配置し、前記延伸されたシートと一緒に巻いた。その後、前記シートを、架橋触媒であるジブチル錫ジラウレートが前記炭素−炭素二重結合基含有アルコキシシラン１００重量部を基準にして１重量部で水分散している抽出水槽に入れ、メチレンクロライドを用いて希釈剤を抽出した後、前記間紙フィルムも除去した。このとき、抽出水槽の温度は５０℃であった。一方、前記抽出水槽で希釈剤の抽出と水架橋反応とが同時に起きた。
【０１１３】
実施例３
以下の事項を除き、実施例１と同じ方法で架橋ポリオレフィン分離膜を製造した。
【０１１４】
延伸されたシートから希釈剤を抽出すると同時に水架橋させた後、１３０℃で延伸比１．５倍から１．２倍に熱固定して多孔性膜を製造した。前記多孔性膜を８５℃、８５％の相対湿度条件で４８時間水架橋させ、厚さ１２μｍの架橋ポリエチレン分離膜を製造した。
【０１１５】
比較例１
まず、押出機に、ポリオレフィンとして重量平均分子量３００，０００、融点１３５℃の高密度ポリエチレン（大韓油化製ＶＨ０３５）４８ｋｇ／ｈｒ、希釈剤として液体パラフィンオイル（極東油化製ＬＰ３５０Ｆ、６８ｃＳｔ）１１２ｋｇ／ｈｒを投入し混合した。このとき、前記ポリエチレンと希釈剤との重量比は３０：７０であった。一方、前記押出機に炭素−炭素二重結合基含有アルコキシシランとしてのトリエトキシビニルシランを前記ポリオレフィン及び前記希釈剤の合計１００重量部を基準にして０．７重量部、開始剤としての２，５−ジメチル−２，５−ジ（ｔｅｒｔ−ブチルペルオキシ）ヘキサン（ＤＨＢＰ）を前記炭素−炭素二重結合基含有アルコキシシラン１００重量部を基準にして２重量部でさらに投入し混合した。その後、２００℃の温度条件で反応押出してシラングラフトされたポリエチレン組成物を製造した。
【０１１６】
製造されたシラングラフトされたポリエチレン組成物をＴ−ダイと冷却キャスティングロールを用いてシート状に成形した後、ＭＤ延伸後ＴＤ延伸のテンター式逐次延伸機で二軸延伸した。ＭＤ延伸比は５．５倍、ＴＤ延伸比は５．０倍にした。延伸温度はＭＤで１０５℃、ＴＤで１２５℃であった。
【０１１７】
前記延伸されたシートからメチレンクロライドを用いて前記希釈剤を抽出した。このとき、抽出水槽の温度は２５℃であった。比較例１の場合、実施例と異なり、抽出水槽で水架橋反応は起きなかった。
【０１１８】
その後、１２８℃で延伸比１．３倍から１．１倍に熱固定して多孔性膜を製造した。前記多孔性膜を８５℃、８５％の相対湿度条件で４８時間水架橋させ、厚さ１２μｍの架橋ポリエチレン分離膜を製造した。
【０１１９】
比較例２
以下の事項を除き、比較例１と同じ方法で架橋ポリオレフィン分離膜を製造した。
【０１２０】
延伸されたシートから希釈剤を抽出した。比較例２の場合、実施例と異なり、抽出水槽で水架橋反応は起きなかった。
【０１２１】
その後、１３０℃で延伸比１．５倍から１．２倍に熱固定して多孔性膜を製造した。前記多孔性膜を８５℃、８５％の相対湿度条件で４８時間水架橋させ、厚さ１２μｍの架橋ポリエチレン分離膜を製造した。
【０１２２】
実験例
実施例及び比較例によって製造した分離膜に対する評価の結果を下記表１に示した。
【０１２３】
【表１】
2021503163.tif 000003
【０１２４】
表１に示されたように、実施例１〜３の場合、８５℃、８５％の恒温恒湿オーブンで４８時間後の幅収縮率（％）が比較例１〜２に比べて約５０％減少したことが確認できる。特に、実施例１は最も短い通気時間を見せた。
【０１２５】
一方、間紙フィルムを使用した実施例２の場合、短い通気時間を有すると共に、低い幅収縮率を有することが確認できた。
【０１２６】
表１に示されたように、実施例３が実施例１に比べて低い熱収縮率を有する一方、通気時間が長く、抽出後のゲル含量が多い。
【０１２７】
表１における各評価の具体的な測定方法は、下記のようである。
１）分離膜厚さの測定方法
分離膜の厚さは、厚さ測定器（ミツトヨ社製ＶＬ−５０Ｓ−Ｂ）を用いて測定した。
２）通気度の測定方法
ＪＩＳ Ｐ−８１１７に準じて、ガーレー式透気度試験機を用いて測定した。このとき、直径２８．６ｍｍ、面積６４５ｍｍ２を１００ｍｌの空気が通過する時間を測定した。
３）熱収縮率の測定方法
熱収縮率は、（最初長さ−１２０℃／１時間の熱収縮処理後の長さ）／（最初長さ）×１００で算定する。
４）ゲル含量の測定方法
２０ｍｌのバイアルに、秤量した架橋分離膜サンプル（重量：ＷＯｍｇ）を１００メッシュの鉄網袋に入れて導入し、１，２，４−卜リクロロベンゼンを架橋分離膜サンプルが十分浸かるほどに（約１０ｍｌ）入れて温度１３０℃で２時間以上加熱した。その後、１００メッシュの鉄網で濾過されていない未溶解架橋分離膜サンプルをキシレン溶液で２回洗浄した後、１２０℃の熱風オーブン内で１２時間乾燥した。乾燥した未溶解成分を秤量して（重量：Ｗｍｇ）、下記数式３を用いて算出した。
ゲル含量（％）＝（Ｗ／ＷＯ）×１００ … 数式３
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
（Ｓ１）ポリオレフィン、希釈剤、開始剤及び炭素−炭素二重結合基含有アルコキシシランを押出機に投入及び混合した後、押出してシラングラフトされたポリオレフィン組成物を製造する段階と、
（Ｓ２）前記押出されたシラングラフトされたポリオレフィン組成物をシート状に成形及び延伸する段階と、
（Ｓ３）前記延伸されたシートを架橋触媒が含まれている抽出水槽に入れて希釈剤を抽出して水架橋する段階と、
（Ｓ４）前記水架橋された結果物を熱固定する段階とを含む、架橋ポリオレフィン分離膜の製造方法。
【請求項２】
前記抽出水槽が水及び抽出溶媒を含む、請求項１に記載の架橋ポリオレフィン分離膜の製造方法。
【請求項３】
前記抽出溶媒が有機溶媒である、請求項２に記載の架橋ポリオレフィン分離膜の製造方法。
【請求項４】
前記抽出水槽がアルコールをさらに含む、請求項２または３に記載の架橋ポリオレフィン分離膜の製造方法。
【請求項５】
前記水とアルコールとの重量比が９５：５〜８０：２０である、請求項４に記載の架橋ポリオレフィン分離膜の製造方法。
【請求項６】
前記アルコールが、メタノール、エタノール、プロパノール、イソプロピルアルコール、ブタノール、ペンタノール、ヘキサノール、またはこれらのうち２以上の混合物を含む、請求項４または５に記載の架橋ポリオレフィン分離膜の製造方法。
【請求項７】
前記抽出水槽の温度が４０℃以上である、請求項１から６の何れか一項に記載の架橋ポリオレフィン分離膜の製造方法。
【請求項８】
前記炭素−炭素二重結合基含有アルコキシシランの含量が、前記ポリオレフィン及び希釈剤の合計１００重量部を基準にして０．０１〜１．０重量部であり、
前記開始剤の含量が、前記炭素−炭素二重結合基含有アルコキシシラン１００重量部を基準にして０．１〜５．０重量部である、請求項１から７の何れか一項に記載の架橋ポリオレフィン分離膜の製造方法。
【請求項９】
前記熱固定の温度が１２０〜１５０℃である、請求項１から８の何れか一項に記載の架橋ポリオレフィン分離膜の製造方法。
【請求項１０】
前記炭素−炭素二重結合基含有アルコキシシランが、ビニルトリメトキシシラン、ビニルトリエトキシシラン、ビニルトリアセトキシシラン、（３−メタクリルオキシプロピル）トリメトキシシラン、（３−メタクリルオキシプロピル）トリエトキシシラン、ビニルメチルジメトキシシラン、ビニル−トリス（２−メトキシエトキシ）シラン、ビニルメチルジエトキシシラン、またはこれらのうち少なくとも２以上を含む、請求項１から９の何れか一項に記載の架橋ポリオレフィン分離膜の製造方法。
【請求項１１】
前記架橋触媒が、ジブチル錫ジラウレート、ジブチル錫ジアセテート、酢酸第一錫、カプリル酸第一錫、ナフテン酸亜鉛、カプリル酸亜鉛、ナフテン酸コバルト、エチルアミン、ジブチルアミン、ヘキシルアミン、ピリジン、硫酸、塩酸、トルエンスルホン酸、酢酸、ステアリン酸、マレイン酸、またはこれらのうち２以上の混合物を含む、請求項１から１０の何れか一項に記載の架橋ポリオレフィン分離膜の製造方法。
【請求項１２】
前記架橋触媒の含量が、前記炭素−炭素二重結合基含有アルコキシシラン１００重量部を基準にして０．１〜１０重量部である、請求項１から１１の何れか一項に記載の架橋ポリオレフィン分離膜の製造方法。
【請求項１３】
前記（Ｓ２）段階と前記（Ｓ３）段階との間に、前記延伸されたシート上に架橋触媒が含有された水分散液が塗布された間紙フィルムを配置する段階と、
前記（Ｓ３）段階で、希釈剤を抽出して前記間紙フィルムを除去する段階とをさらに含む、請求項１から１２の何れか一項に記載の架橋ポリオレフィン分離膜の製造方法。
【請求項１４】
前記（Ｓ４）段階の後に、温度７０〜９０℃及び相対湿度７０〜９０％の条件下で、前記熱固定された結果物を水架橋する段階をさらに含む、請求項１から１３の何れか一項に記載の架橋ポリオレフィン分離膜の製造方法。
【請求項１５】
ＭＤ方向及びＴＤ方向の熱収縮率（１２０℃／１時間）が下記数式１を満足する架橋ポリオレフィン分離膜：
ＭＤ＋ＴＤ≦１０％ … 数式１
数式１において、ＭＤは前記架橋ポリオレフィン分離膜のＭＤ方向熱収縮率、ＴＤは前記架橋ポリオレフィン分離膜のＴＤ方向熱収縮率をそれぞれ意味し、前記熱収縮率は下記数式２によって計算する。
熱収縮率＝（最初の長さ−１２０℃／１時間の熱収縮処理後の長さ）／（最初の長さ）×１００ … 数式２
【請求項１６】
前記分離膜がリチウム二次電池用である、請求項１５に記載の架橋ポリオレフィン分離膜。
【国際調査報告】
2021503163.tif 000004
2021503163.tif 000005
2021503163.tif 000006
2021503163.tif 000007